(57)【要約】      （修正有）【課題】液浸リソグラフィグラフィにおける高い後退接触角を示す上塗り組成物、およびその材料を使用するフォトリソグラフィ方法の提供。【解決手段】表面活性ポリマーよりも大きな重量割合で組成物中に存在するマトリックスポリマーとマトリックスポリマーの表面エネルギーよりも低い表面エネルギーを有する表面活性ポリマーとを含むポリマーシステムを含み、溶媒システムは、ガンマ−ブチロラクトンおよび／またはガンマ−バレロラクトンから選択され、表面活性ポリマーの表面エネルギーよりも高い表面エネルギーを有する第１の有機溶媒と、第１の有機溶媒の沸点よりも低い沸点を有する第２の有機溶媒を含む上塗り組成物。【選択図】なし【特許請求の範囲】
【請求項１】
液浸リソグラフィグラフィにおける使用のための上塗り組成物であって、
当該組成物が、
マトリックスポリマーと表面活性ポリマーとを含むポリマーシステム、並びに
ガンマ−ブチロラクトンおよび／またはガンマ−バレロラクトンから選択される第１の有機溶媒と、第２の有機溶媒とを含む溶媒システム
を含み；
前記マトリックスポリマーが前記表面活性ポリマーよりも大きな重量比で当該組成物中に存在し、
前記表面活性ポリマーが前記マトリックスポリマーの表面エネルギーよりも低い表面エネルギーを有し、
前記第１の有機溶媒が前記表面活性ポリマーの表面エネルギーよりも高い表面エネルギーを有し、並びに
前記第１の有機溶媒が前記第２の有機溶媒の沸点より高い沸点を有する；
上塗り組成物。
【請求項２】
前記第１の有機溶媒がガンマ−ブチロラクトンである請求項１に記載の上塗り組成物。
【請求項３】
前記第１の有機溶媒がガンマ−バレロラクトンである請求項１に記載の上塗り組成物。
【請求項４】
前記第１の有機溶媒が前記溶媒システムを基準にして１〜１０重量％の量で存在している請求項１〜３のいずれか１項に記載の上塗り組成物。
【請求項５】
前記第１の有機溶媒が前記上塗り組成物中の第２の有機溶媒および他の溶媒の沸点よりも高い沸点を有する請求項１〜４のいずれか１項に記載の上塗り組成物。
【請求項６】
前記第２の有機溶媒がアルコール、アルキルエーテル、アルカンおよびこれらの組み合わせから選択される請求項１〜５のいずれか１項に記載の上塗り組成物。
【請求項７】
前記表面活性ポリマーが１以上のフッ素化基を含む請求項１〜６のいずれか１項に記載の上塗り組成物。
【請求項８】
前記表面活性ポリマーが１以上の酸不安定基を含む請求項１〜７のいずれか１項に記載の上塗り組成物。
【請求項９】
基体上のフォトレジスト層；および
前記フォトレジスト層上の請求項１〜８のいずれか１項の上塗り組成物の層；
を含むコーティングされた基体。
【請求項１０】
（ａ）基体上にフォトレジスト層を適用し；
（ｂ）前記フォトレジスト組成物層上に請求項１〜８のいずれか１項の上塗り組成物の層を適用し；
（ｃ）前記フォトレジスト層を化学線に露光し；並びに
（ｄ）露光されたフォトレジスト層を現像剤と接触させてフォトレジストパターンを形成する；
ことを含む、フォトリソグラフィパターンを形成する方法。
【発明の詳細な説明】
【技術分野】
【０００１】
本発明は、液浸リソグラフィープロセスにおいてフォトレジスト組成物上に適用されうる上塗り（ｔｏｐｃｏａｔ）組成物に関する。さらに、本発明は当該上塗り組成物を使用する液浸リソグラフィグラフィ方法に関する。本発明は、半導体素子を形成するための半導体製造産業における特別な適用性を見いだした。
【背景技術】
【０００２】
フォトレジストは像を基体に移すために使用される感光膜である。フォトレジストの塗膜層が基体上に形成され、フォトレジスト層が次いでフォトマスクを通して活性化放射線源に露光される。フォトマスクは活性化放射線に対して不透明な領域および活性化放射線に対して透明な他の領域を有する。活性化放射線への露光はフォトレジスト塗膜の光誘起化学変換をもたらし、それによりフォトマスクのパターンをフォトレジストで覆われた基体に移す。露光の後で、フォトレジストはベークされ、次いで現像剤溶液との接触によって現像されて、基体の選択的処理を可能にするレリーフ像を提供する。
【０００３】
半導体素子においてナノメートル（ｎｍ）スケールフィーチャーサイズを達成する一つのアプローチは、より短い波長の光を使用することである。しかし、１９３ｎｍ未満で透明な物質を見いだす困難さは、液体の使用によりレンズの開口数を増大させ、より多くの光の焦点を膜に合わせる液浸リソグラフィー方法につながった。液浸リソグラフィーは比較的高い屈折率の流体を、像形成装置（例えば、ＫｒＦまたはＡｒＦ光源）の最終表面と基体、例えば、半導体ウェハ上の第１表面との間で使用する。
【０００４】
液浸リソグラフィーにおいて、液浸流体とフォトレジスト層との間の直接の接触は結果的にフォトレジストの成分の液浸流体への漏出をもたらしうる。この漏出は光学レンズの汚染を生じさせる場合があり、かつ液浸流体の実効屈折率および透過特性の変化をもたらしうる。この問題を改善するための努力において、フォトレジスト層上の上塗り層を、液浸流体と下地フォトレジスト層との間のバリアとして使用することが提案されてきた。しかし、液浸リソグラフィーにおける上塗り層の使用は様々な困難を示した。上塗り層は、例えば、上塗り屈折率、厚み、酸性度、レジストとの化学相互作用、および浸せき時間のような特性に応じて、プロセスウィンドウ（ｐｒｏｃｅｓｓ  ｗｉｎｄｏｗ）、限界寸法（ＣＤ）変動、およびレジストプロファイルに影響を及ぼしうる。さらに、上塗り層の使用は、例えば、適切なレジストパターン形成を妨げるマイクロ橋かけ欠陥のために、素子収率に悪影響を及ぼしうる。
【０００５】
上塗り材料の性能を改良するために、段階的な（ｇｒａｄｅｄ）上塗り層を形成するための自己分離性（ｓｅｌｆ−ｓｅｇｒｅｇａｔｉｎｇ）上塗り組成物の使用が、例えば、Ｓｅｌｆ−ｓｅｇｒｅｇａｔｉｎｇ  Ｍａｔｅｒｉａｌｓ  ｆｏｒ  Ｉｍｍｅｒｓｉｏｎ  Ｌｉｔｈｏｇｒａｐｈｙ（液浸リソグラフィーのための自己分離性材料），Ｄａｎｉｅｌ  Ｐ．Ｓａｎｄｅｒｓ（ダニエルＰ．サンダース）ら，Ａｄｖａｎｃｅｓ  ｉｎ  Ｒｅｓｉｓｔ  Ｍａｔｅｒｉａｌｓ  ａｎｄ  Ｐｒｏｃｅｓｓｉｎｇ  Ｔｅｃｈｎｏｌｏｇｙ  ＸＸＶ，Ｐｒｏｃｅｅｄｉｎｇｓ  ｏｆ  ｔｈｅ  ＳＰＩＥ、第６９２３巻、６９２３０９−１〜６９２３０９−１２（２００８）に提案されてきた。自己分離性上塗りは理論的に、液浸流体界面およびフォトレジスト界面の双方で望まれる特性、例えば、液浸流体界面での改良された水後退接触角およびフォトレジスト界面での良好な現像剤溶解性を有するように調整された材料を可能にする。
【０００６】
所定のスキャン速度で低い後退接触角を示す上塗りは結果的にウォーターマーク欠陥を生じさせうる。これら欠陥は、露光ヘッドがウェハを横切って動く際に水滴が後ろに残される場合に生じさせられる。結果的に、水滴へのレジスト成分の漏出のせいでレジスト感受性は変わることとなり、そして水は下地レジスト中に浸透しうる。よって、高い後退接触角を有する上塗りは、より大きなスキャン速度で液浸スキャナの操作を可能にするのに望ましいであろうし、それにより、増加したプロセススループットを可能にする。ガラハー（Ｇａｌｌａｇｈｅｒ）らへの米国特許出願公開第２００７／０２１２６４６Ａ１号およびワン（Ｗａｎｇ）らへの米国特許出願公開第２０１０／０１８３９７６Ａ１号は、改良された水後退接触角を可能にする自己分離性表面活性ポリマーを含む液浸上塗り組成物を記載する。増大したスループットを可能にするために、露光ツールにおけるますます速くなるスキャン速度についての望ましさのために、さらに改良された後退接触角を有する上塗り組成物が望まれる。
【先行技術文献】
【特許文献】
【０００７】
【特許文献１】米国特許出願公開第２００７／０２１２６４６Ａ１号明細書
【特許文献２】米国特許出願公開第２０１０／０１８３９７６Ａ１号明細書
【非特許文献】
【０００８】
【非特許文献１】Ｓｅｌｆ−ｓｅｇｒｅｇａｔｉｎｇ  Ｍａｔｅｒｉａｌｓ  ｆｏｒ  Ｉｍｍｅｒｓｉｏｎ  Ｌｉｔｈｏｇｒａｐｈｙ（液浸リソグラフィーのための自己分離性材料），Ｄａｎｉｅｌ  Ｐ．Ｓａｎｄｅｒｓら，Ａｄｖａｎｃｅｓ  ｉｎ  Ｒｅｓｉｓｔ  Ｍａｔｅｒｉａｌｓ  ａｎｄ  Ｐｒｏｃｅｓｓｉｎｇ  Ｔｅｃｈｎｏｌｏｇｙ  ＸＸＶ，Ｐｒｏｃｅｅｄｉｎｇｓ  ｏｆ  ｔｈｅ  ＳＰＩＥ、第６９２３巻、６９２３０９−１〜６９２３０９−１２（２００８）
【発明の概要】
【発明が解決しようとする課題】
【０００９】
この技術分野において、液浸リソグラフィグラフィにおける使用のための高い後退接触角を示す上塗り組成物、およびその材料を使用するフォトリソグラフィ方法についての継続した必要性が存在している。
【課題を解決するための手段】
【００１０】
本出願の第１の形態に従って、液浸リソグラフィグラフィにおける使用のための新規上塗り組成物が提供される。この上塗り組成物は、マトリックスポリマーと表面活性ポリマーとを含むポリマーシステム、並びにガンマ−ブチロラクトンおよび／またはガンマ−バレロラクトンから選択される第１の有機溶媒と、第２の有機溶媒とを含む溶媒システムを含み；前記マトリックスポリマーが前記表面活性ポリマーよりも大きな重量比で当該組成物中に存在し、前記表面活性ポリマーが前記マトリックスポリマーの表面エネルギーよりも低い表面エネルギーを有し、前記第１の有機溶媒が前記表面活性ポリマーの表面エネルギーよりも高い表面エネルギーを有し、並びに前記第１の有機溶媒が前記第２の有機溶媒の沸点より高い沸点を有する。
【００１１】
本発明のさらなる形態に従って、コーティングされた基体が提供される。このコーティングされた基体は、基体上のフォトレジスト層、および前記フォトレジスト層上の本明細書に記載される上塗り組成物の層を含む。
【００１２】
本発明のさらなる形態に従って、フォトリソグラフィパターンを形成する方法が提供される。この方法は、（ａ）基体上にフォトレジスト層を適用し；（ｂ）前記フォトレジスト組成物層上に本明細書に記載される上塗り組成物の層を適用し；（ｃ）前記フォトレジスト層を化学線に露光し；並びに（ｄ）露光されたフォトレジスト層を現像剤と接触させてフォトレジストパターンを形成する；ことを含む。
【発明を実施するための形態】
【００１３】
上塗り（ｔｏｐｃｏａｔ）組成物
本発明の上塗り組成物はポリマーシステムと溶媒システムとを含む。このポリマーシステムはマトリックスポリマーおよび表面活性ポリマーとを含み、かつ１種以上の追加のポリマーを含むことができる。表面活性ポリマーはポリマーシステムにおける他のポリマーよりも低い表面エネルギーを有するべきである。溶媒システムはガンマ−ブチロラクトンおよび／またはガンマ−バレロラクトンから選択される第１の有機溶媒と、第２の有機溶媒とを含み、かつ追加の溶媒を含んでいても良い。第１の有機溶媒は表面活性ポリマーの表面エネルギーよりも高い表面エネルギーを有し、かつ溶媒システムにおける第２の有機溶媒およびあらゆる他の溶媒の沸点よりも高い沸点を有する。
【００１４】
フォトレジスト層上に適用される本発明の上塗り組成物は自己分離性であり、かつ液浸リソグラフィグラフィプロセスに使用される液浸流体へのフォトレジスト層の成分の移動を最小限にするかまたは妨げることができる。本明細書において使用される場合、用語「液浸流体」とは、液浸リソグラフィを行うために露光ツールのレンズとフォトレジストコーティングされた基体との間に挿入される液体、典型的には水を意味する。
【００１５】
また、本明細書において使用される場合、同じように処理されるが上塗り組成物層のない同じフォトレジストシステムと比較して、上塗り組成物の使用によって、低減された量の酸または有機材料が液浸流体中で検出される場合には、上塗り層はフォトレジスト材料の液浸流体への移動を阻害すると見なされるであろう。液浸流体中のフォトレジスト材料の検出は、フォトレジスト（オーバーコートされた上塗り組成物層を有する、および有しない）の露光前の、および次いで液浸流体を通した露光を用いたフォトレジスト層（オーバーコートされた上塗り組成物層を有する、および有しない）のリソグラフィック処理後の液浸流体の質量分析によって行われることができる。好ましくは、上塗り組成物は、何ら上塗り層を使用しない同じフォトレジスト（すなわち、液浸流体がフォトレジスト層に直接接触する）と比較して、液浸流体中に存在するフォトレジスト材料（例えば、質量分析で検出されるような酸または有機材料）の少なくとも１０パーセント低減をもたらし、より好ましくは、上塗り組成物は、上塗り層を使用しない同じフォトレジストと比較して、液浸流体中に存在するフォトレジスト材料の少なくとも２０、５０または１００パーセント低減をもたらす。
【００１６】
本発明の上塗り組成物は、例えば、液浸流体界面での、静的接触角、後退接触角、前進接触角および転落角（ｓｌｉｄｉｎｇ  ａｎｇｌｅ）などの液浸リソグラフィグラフィプロセスにおいて重要な様々な水接触角特性の１以上の改良を可能にしうる。上塗り層組成物は、この層の露光領域および未露光領域のいずれについても、例えば、水系塩基現像剤における、優れた現像剤溶解性を有する上塗り層を提供する。
【００１７】
本発明の組成物は様々な像形成波長、例えば、３００ｎｍ未満の波長、例えば、２４８ｎｍ、１９３ｎｍおよびＥＵＶ波長、例えば、１３．５ｎｍを有する放射線で使用されうる。
【００１８】
本発明の上塗り組成物は、２種以上の、好ましくは３種以上の異なるポリマーを含む。本発明において有用なポリマーはホモポリマーであり得るが、より典型的には、複数種の異なる繰り返し単位を含むことができ、２または３種類の異なる単位、すなわち、コポリマーまたはターポリマーが典型的である。この組成物から形成される上塗り層が、水系アルカリ現像剤、例えば、第四級アンモニウムヒドロキシド溶液、例えば、テトラメチルアンモニウムヒドロキシド（ＴＭＡＨ）を使用するレジスト現像工程中に除去されうるように、これらポリマーは水系アルカリ可溶性である。
【００１９】
様々なポリマー、例えば、重合されたアクリラート基、ポリエステル、および他の繰り返し単位および／またはポリマー骨格構造、例えば、ポリ（アルキレンオキシド）、ポリ（メタ）アクリル酸、ポリ（メタ）アクリルアミド、重合された芳香族（メタ）アクリラート、および重合されたビニル芳香族モノマーによって提供される様なものを含むポリマーが本発明の上塗り組成物中で使用されうる。典型的には、このポリマーは、それぞれ少なくとも２種類の異なる繰り返し単位を含む。これら異なるポリマーは適切に、様々な相対量で存在しうる。
【００２０】
本発明の上塗り組成物のポリマーは様々な繰り返し単位、例えば、疎水性基；弱酸基；強酸基；分岐した、場合によって置換されたアルキルもしくはシクロアルキル基；フルオロアルキル基；または極性基、例えばエステル基、エーテル基、カルボキシ基もしくはスルホニル基：の１以上を含む繰り返し単位を含むことができる。ポリマーの繰り返し単位上の具体的な官能基の存在は、例えば、ポリマーに意図される機能に応じて決定されるであろう。
【００２１】
ある好ましい態様においては、コーティング組成物の１種以上のポリマーはリソグラフィ処理中に反応性である１以上の基、例えば、酸および熱の存在下で切断反応を受けうる１以上の光酸−酸不安定（ｐｈｏｔｏａｃｉｄ−ａｃｉｄ  ｌａｂｉｌｅ）基、例えば、酸不安定（ａｃｉｄ−ｌａｂｉｌｅ）エステル基（例えば、ｔ−ブチルアクリラートまたはｔ−ブチルメタクリラートの重合によって提供されるようなｔ−ブチルエステル基、アダマンチルアクリラート）および／またはビニルエーテル化合物の重合により提供されるようなアセタール基を含む。このような基の存在は、関連するポリマー（１種または複数種）を現像剤溶液中により可溶性にすることができ、それにより、現像プロセス中の上塗り層の現像可能性および除去を助ける。
【００２２】
上塗り組成物のポリマーは典型的には、相対的に高い、例えば、約３０００、４０００または４５００ダルトンを超える分子量を有する。この組成物の１種以上のポリマーは６０００、７０００、８０００または９０００ダルトンを超える分子量を有しうる。
【００２３】
これらポリマーは、それぞれが一般的に特定の目的もしくは機能を果たすので、上塗り層の特性を調整するように有利に選択されうる。このような機能には、例えば、フォトレジスト形状調節、上塗り表面調節、欠陥低減、および上塗り層とフォトレジスト層との間の界面混合低減の１以上が挙げられる。
【００２４】
マトリックスポリマーは、例えば、１種以上の繰り返し単位を含むことができ、２種類の繰り返し単位が典型的である。このマトリックスポリマーは、例えば、マイクロ橋かけによる全体的な欠陥を低減させるのに充分高い現像剤溶解速度を提供するべきである。マトリックスポリマーは、例えば、ポリマー現像剤溶解速度を増大させるためのスルホンアミド含有モノマーを含んでいても良い。マトリックスポリマーの典型的な現像剤溶解速度は５００ｎｍ／秒を超える。マトリックスポリマーは典型的には、上塗り層と下地フォトレジスト層との間の界面混合を低減させるかまたは最小限にするためにフッ素化される。マトリックスポリマーの１種以上の繰り返し単位は、例えば、フルオロアルキル基、例えば、Ｃ１〜Ｃ４フルオロアルキル基、典型的にはフルオロメチルでフッ素化されていてよい。
【００２５】
本発明に従う典型的なマトリックスポリマーには、下記のものが挙げられる：
【化１】
2013127610.tif 000002
（式中、ｘはポリマーの重量を基準にして０〜９０重量％（重量パーセント）であり、およびｙは１０〜１００重量％である。典型的な第１のマトリックスポリマーにおいては、ｘ／ｙが９０／１０重量％である）；
【化２】
2013127610.tif 000003
（式中、ｘはポリマーの重量を基準にして０〜８５重量％であり、ｙは１０〜８０重量％であり、およびｚは５〜２０重量％である。典型的なマトリックスポリマーにおいては、ｘ／ｙ／ｚが４０／４５／１５重量％である）；並びに
【化３】
2013127610.tif 000004
（式中、ｘはポリマーの重量を基準にして０〜８５重量％であり、ｙは１０〜８０重量％であり、およびｚは５〜２０重量％である。典型的なマトリックスポリマーにおいては、ｘ／ｙ／ｚが４０／４５／１５重量％である）。
【００２６】
表面活性ポリマーは、上塗り／液浸流体界面での表面特性を向上させるように上塗り組成物中に提供される。特に、第１の追加ポリマーは、水に関する望ましい表面特性、例えば、上塗り／液浸流体界面での増大した液浸流体後退接触角を有利に提供することができ、それにより、より速いスキャン速度を可能にすることができる。乾燥状態の上塗り組成物の層は７５〜８５°の水後退接触角を有する。語句「乾燥状態」とは、組成物全体を基準にして８重量％以下しか溶媒を含んでいないことを意味する。
【００２７】
表面活性ポリマーはこのシステム中に存在するマトリックスポリマーおよび他のポリマーよりも有意に低い表面エネルギーを有するべきであり、かつこれらと実質的に非混和性であるべきである。このようにして、上塗り層は自己分離性であることができ、この場合には、コーティングの際に表面活性ポリマーが他のポリマーから離れて上塗り層の表面に移動する。それにより、得られた上塗り層は、上塗り／液浸流体界面において表面活性ポリマーに富む。追加ポリマーの望まれる表面エネルギーは、具体的なマトリックスポリマーおよびその表面エネルギーに応じて決定されるであろうが、追加ポリマーの表面エネルギーは典型的には２５〜３５ｍＮ／ｍ、好ましくは２５〜３０ｍＮ／ｍである。マトリックスポリマーおよび追加ポリマーの表面エネルギーは典型的には３５〜６０ｍＮ／ｍである。表面活性ポリマーは典型的には、フォトリソグラフィ処理の前および後の両方での優れた現像可能性を有しており、かつ典型的には、例えば、１Å／秒以上のダークフィールド現像剤溶解速度を示す。
【００２８】
表面活性ポリマーは好ましくは、水系アルカリ可溶性であり、典型的には、１以上のフッ素化基を含み、および好ましくは、下記一般式（Ｉ）のモノマーの重合単位を含む：
【化４】
2013127610.tif 000005
式中、Ｒ１は水素またはＣ１〜Ｃ６アルキル、好ましくはメチルまたはフルオロアルキル基であり；Ｒ２はＣ３〜Ｃ８分岐アルキレン基であって、好ましくは、２個以上の分岐炭素原子を有しており；並びに、Ｒ３はＣ１〜Ｃ４フルオロアルキル基、例えば、フルオロメチルもしくはフルオロエチルである。
【００２９】
一般式（Ｉ）のモノマーは、高い後退接触角を維持しつつ、改良されたダークフィールド現像剤溶解速度を提供しうると考えられる。一般式（Ｉ）の適するモノマーには、以下のもの：
【化５】
2013127610.tif 000006
が挙げられる。
【００３０】
表面活性ポリマーは１種以上の追加の単位、例えば、現像剤溶解度を高める目的のためのフルオロアルコール基含有単位、および／またはフォトレジストを処理した後、例えば、活性化放射線に露光しそして露光後ベークした後での現像剤溶液中での溶解度を高めるための１以上の酸不安定官能基を有する単位をさらに含むことができる。表面活性ポリマーは好ましくは、１以上の酸不安定基を含む。本発明に従った表面活性追加ポリマーにおける使用のための典型的な追加の単位には、下記一般式（ＩＩ）のモノマーおよび／または下記一般式（ＩＩＩ）のモノマーの重合単位が挙げられる：
【化６】
2013127610.tif 000007
（式中、Ｒ４およびＲ９は独立して水素またはＣ１〜Ｃ６アルキルもしくはフルオロアルキルであり；Ｒ５は場合によって置換されているＣ３〜Ｃ１０シクロアルキル、例えば、シクロヘキシル、またはＣ３〜Ｃ１０分岐アルキル基、例えば、イソアルキル基、例えば、イソプロピルもしくはイソブチルであり；Ｒ６は場合によって置換されているＣ１〜Ｃ６アルキレン基、好ましくはメチレンもしくはエチレンであり；Ｒ７およびＲ８はそれぞれ独立してＣ１〜Ｃ４フルオロアルキル基、好ましくはトリフルオロメチルであり；並びに、Ｒ１０は酸不安定脱離基、好ましくは、低い活性化エネルギーを有しており、例えば、分岐アルキル構造を有するものである）。好ましくは、表面活性ポリマーは一般式（ＩＩ）および（ＩＩＩ）の両方のモノマーの重合単位を含む。
【００３１】
一般式（ＩＩ）のモノマーは増大した動的接触角、例えば、増大した後退角および低減した転落角を可能にし、かつ現像剤親和性および溶解度を向上させるのを可能にすると考えられる。一般式（ＩＩ）の適するモノマーには、例えば、下記のもの：
【化７】
2013127610.tif 000008
が挙げられる。
【００３２】
一般式（ＩＩＩ）のモノマーは酸不安定基のせいで露光領域における増大した現像剤溶解、並びに向上した動的接触角を提供すると考えられる。一般式（ＩＩＩ）の適するモノマーには、例えば、下記のもの：
【化８】
2013127610.tif 000009
（式中、Ｒ９は一般式（ＩＩＩ）のモノマーに関して上で定義した通りである）
が挙げられる。
【００３３】
本発明において表面活性ポリマーとして有用な典型的なポリマーには、下記のもの
【化９】
2013127610.tif 000010
（式中、ｘはポリマーの重量を基準にして０〜８９重量％であり、ｙは１０〜８０重量％であり、およびｚは５〜３０重量％である。典型的なポリマーにおいては、ｘ／ｙ／ｚが５０／２５／２５、５５／２５／２０、および６５／２５／１０重量％である）
が挙げられる。
【００３４】
場合による追加のポリマーが上塗り組成物中に存在してもよい。例えば、追加ポリマーは、好ましくは、マトリックスポリマーおよび表面活性ポリマーに加えて、典型的には、レジストフィーチャ形状を調節する目的のために、およびレジストトップロス（ｔｏｐ  ｌｏｓｓ）を制御するために提供される。追加ポリマーは、典型的には、１以上の共酸官能基、例えば、スルホン酸基を含む。追加ポリマーは、上述のように、一般的に表面活性ポリマーと非混和性でありつつ、マトリックスポリマーと混和性であるべきである。
【００３５】
本発明において有用な典型的な追加ポリマーには、以下のものが挙げられる：
【化１０】
2013127610.tif 000011
（式中、ｘはポリマーの重量を基準にして０〜８９重量％であり、ｙは１０〜９９重量％であり、およびｚは１〜５重量％である。典型的なポリマーにおいては、ｘ／ｙ／ｚが１０／８５／５重量％である）；
【化１１】
2013127610.tif 000012
（式中、ｘはポリマーの重量を基準にして５〜２０重量％であり、ｙは７５〜９４重量％であり、およびｚは１〜５重量％である。典型的なポリマーにおいては、ｘ／ｙ／ｚが１５／８０／５重量％である）；
【化１２】
2013127610.tif 000013
（式中、ｘはポリマーの重量を基準にして５〜２０重量％であり、ｙは７５〜９４重量％であり、およびｚは１〜５重量％である）；
【化１３】
2013127610.tif 000014
（式中、ｘはポリマーの重量を基準にして０〜８９重量％であり、ｙは１０〜９９重量％であり、およびｚは１〜５重量％である。典型的なポリマーにおいては、ｘ／ｙ／ｚが１０／８７／３重量％である）；
【化１４】
2013127610.tif 000015
（式中、ｘはポリマーの重量を基準にして５〜２０重量％であり、ｙは７５〜９４重量％であり、およびｚは１〜５重量％である。典型的なポリマーにおいては、ｘ／ｙ／ｚが１５／８２／３重量％である）；並びに
【化１５】
2013127610.tif 000016
（式中、ｘはポリマーの重量を基準にして５〜２０重量％であり、ｙは７５〜９４重量％であり、およびｚは１〜５重量％である。典型的なポリマーにおいては、ｘ／ｙ／ｚが１０／８７／３重量％である）。
【００３６】
上塗り組成物の溶媒システムは、ガンマ−ブチロラクトンおよび／またはガンマ−バレロラクトンから選択される第１の有機溶媒と、第２の有機溶媒と、場合による１種以上の追加の溶媒を含む。第１の有機溶媒は表面活性ポリマーの表面エネルギーよりも高い表面エネルギーを有し、および組成物中の第２の有機溶媒および任意の他の溶媒の沸点よりも高い沸点を有する。ガンマ−ブチロラクトンおよびガンマ−バレロラクトン溶媒は典型的には溶媒システムを基準にして、１重量％を超える、好ましくは１〜２０重量％、より好ましくは１〜１０重量％および最も好ましくは３〜６重量％の量（両方が存在する場合には合計量）で組成物中に存在する。第１の有機溶媒は相分離を容易にし、かつコーティングプロセスの際にコーティングされた上塗り層の表面への表面活性ポリマーの移動を容易にする。このことは、上塗り層表面での液浸流体についての有利な接触角特性を可能にし、このことは液浸リソグラフィグラフィでは重要である。ガンマ−ブチロラクトンおよびガンマ−バレロラクトンはその沸点および表面エネルギー特性について望ましい。この高い沸点の溶媒はコーティングの際のティップ乾燥（ｔｉｐ  ｄｒｙｉｎｇ）効果を低減させることもできる。
【００３７】
溶媒システムはガンマ−ブチロラクトンおよび／またはガンマ−バレロラクトンに加えて、１種以上の溶媒を含む。この追加の溶媒は第１の有機溶媒の沸点よりも低い沸点を有する。上塗り組成物を配合およびキャストするための典型的な溶媒材料は、上塗り層組成物の成分を溶解もしくは分散させるが、下地フォトレジスト層を感知できるほどに溶解しないものである。より具体的には、上塗り組成物を配合するのに適する溶媒には、これに限定されないが、アルコール、例えば、ｎ−ブタノール、アルキレングリコール、例えば、プロピレングリコールの１種以上が挙げられる。あるいは、非極性溶媒、例えば、脂肪族炭化水素、例えば、アルカンおよび芳香族炭化水素、並びにアルキルエーテル、例えば、ドデカン、イソオクタンおよびイソペンチルエーテルが使用されうる。この第２の有機溶媒は典型的にはアルコール、アルキルエーテル、アルカンおよびこれらの組み合わせから選択される。
【００３８】
追加の溶媒（単一種もしくは複数種）には、上塗り組成物の非溶媒成分に対する優れた溶解度特性を示す第２の有機溶媒（または、主溶媒）が挙げられる。第２の有機溶媒の所望の沸点は溶媒システムの他の成分に応じて変化するであろうが、この沸点は第１の有機溶媒の沸点より低く、１２０〜１４０℃、例えば、約１３０℃の沸点が典型的である。適する主溶媒には、例えば、Ｃ４−Ｃ８ｎ−アルコール、例えば、ｎ−ブタノール、イソブタノール、２−メチル−１−ブタノール、イソペンタノール、２，３−ジメチル−１−ブタノール、４−メチル−２−ペンタノール、イソヘキサノールおよびイソヘプタノール、これらの異性体並びにこれらの混合物が挙げられる。主溶媒は典型的には、溶媒システムを基準にして３０〜８０重量％の量で存在する。
【００３９】
場合によってはおよび好ましくは、上塗り組成物の粘度を低減させてより低い分配容積でコーティングカバレッジの向上を可能にするために、第３の溶媒（シンナー溶媒）が使用されうる。このシンナー溶媒は典型的には、主溶媒よりも、組成物の非溶媒成分に対してより貧な溶媒である。このシンナー溶媒の所望の沸点は溶媒システムの他の成分に応じて変化するであろうが、１４０〜１８０℃、例えば、約１７０℃の沸点が典型的である。適するシンナー溶媒には、例えば、アルカン、例えば、Ｃ８−Ｃ１２ｎ−アルカン、例えば、ｎ−オクタン、ｎ−デカンおよびドデカン、これらの異性体、およびこれらの異性体の混合物；並びに／またはアルキルエーテル、例えば、式Ｒ１−Ｏ−Ｒ２（式中、Ｒ１およびＲ２は独立してＣ２〜Ｃ８アルキル、Ｃ２〜Ｃ６アルキルおよびＣ２〜Ｃ４アルキルから選択される）のものが挙げられる。このアルキルエーテル基は線状もしくは分岐、および対称もしくは非対称であることができる。特に適するアルキルエーテルには、例えば、イソブチルエーテル、イソペンチルおよびイソブチル  イソヘキシル、これらの異性体、並びにこれらの混合物が挙げられる。存在する場合には、シンナー溶媒は典型的には、溶媒システムを基準にして１０〜７０重量％の量で存在する。上述のものに対する１種以上の追加の溶媒が、本発明の上塗り組成物において使用されうる。
【００４０】
本発明の上塗り組成物は１種以上の他の任意成分、例えば、酸発生剤化合物、例えば、光酸発生剤（ＰＡＧ）化合物を含むことができる。適する光酸発生剤は、化学増幅型フォトレジストの技術分野において知られており、そして例えば、オニウム塩、例えば、トリフェニルスルホニウムトリフルオロメタンスルホナート、（ｐ−ｔｅｒｔ−ブトキシフェニル）ジフェニルスルホニウムトリフルオロメタンスルホナート、トリス（ｐ−ｔｅｒｔ−ブトキシフェニル）スルホニウムトリフルオロメタンスルホナート、トリフェニルスルホニウムｐ−トルエンスルホナート；ニトロベンジル誘導体、例えば、２−ニトロベンジル−ｐ−トルエンスルホナート、２，６−ジニトロベンジル−ｐ−トルエンスルホナート、および２，４−ジニトロベンジル−ｐ−トルエンスルホナート；スルホン酸エステル、例えば、１，２，３−トリス（メタンスルホニルオキシ）ベンゼン、１，２，３−トリス（トリフルオロメタンスルホニルオキシ）ベンゼン、および１，２，３−トリス（ｐ−トルエンスルホニルオキシ）ベンゼン；ジアゾメタン誘導体、例えば、ビス（ベンゼンスルホニル）ジアゾメタン、ビス（ｐ−トルエンスルホニル）ジアゾメタン；グリオキシム誘導体、例えば、ビス−Ｏ−（ｐ−トルエンスルホニル）−α−ジメチルグリオキシム、およびビス−Ｏ−（ｎ−ブタンスルホニル）−α−ジメチルグリオキシム；Ｎ−ヒドロキシイミド化合物のスルホン酸エステル誘導体、例えば、Ｎ−ヒドロキシスクシンイミドメタンスルホン酸エステル、Ｎ−ヒドロキシスクシンイミドトリフルオロメタンスルホン酸エステル；並びに、ハロゲン含有トリアジン化合物、例えば、２−（４−メトキシフェニル）−４，６−ビス（トリクロロメチル）−１，３，５−トリアジン、および２−（４−メトキシナフチル）−４，６−ビス（トリクロロメチル）−１，３，５−トリアジンが挙げられる。このようなＰＡＧの１種以上が使用されてもよい。
【００４１】
使用される場合には、１種以上の酸発生剤が上塗り組成物中に比較的少量で、例えば、組成物の乾燥成分（溶媒キャリアを除く全ての成分）の合計の０．１〜８重量％、例えば、全乾燥成分の約２重量％で利用されうる。１種以上の酸発生剤化合物のこのような使用は、下地レジスト層中でパターン形成される現像される像のリソグラフィ性能、特に解像度によい影響を与えうる。
【００４２】
液浸リソグラフィグラフィにおいて使用される場合には、好ましい上塗り層組成物は、ターゲット露光波長において、液浸流体の屈折率とフォトレジストの屈折率との間の屈折率を有するであろう。好ましい上塗り組成物層は、１９３ｎｍで１．４以上、好ましくは１．４７以上の屈折率を有するであろう。具体的なシステムについては、屈折率は、上塗り組成物の１種以上のポリマーの組成を変えることによって、例えば、上塗り組成物のポリマーブレンドの組成の比率、もしくは上塗り組成物のポリマー（１種または複数種）のいずれかの組成を変えることによって調節されうる。例えば、上塗り層組成物中の有機物含有量を増大させることはこの層の増大した屈折率を提供しうる。
【００４３】
本発明の上塗り組成物は、１種以上の極性溶媒、例えば、上で特定されるもの、または代替的には、１種以上の非極性溶媒、例えば、上で特定される脂肪族および芳香族炭化水素へのこれらポリマーの混合によって適切に製造されうる。組成物全体の粘度は典型的には１．５〜２センチポアズ（ｃｐ）である。
【００４４】
フォトレジスト組成物
本発明において有用なフォトレジスト組成物には、酸感受性であるマトリックスポリマーを含む化学増幅型フォトレジスト組成物が挙げられ、この酸感受性とは、ソフトベーク、活性化放射線への露光および露光後ベークの後で光酸発生剤によって生じた酸との反応の結果として、フォトレジスト組成物の層の一部として、ポリマーおよび組成物層が有機現像剤中での溶解度の変化を受けることを意味する。レジスト配合物はポジ型またはネガ型であることができるが、典型的にはポジ型である。ポジ型フォトレジストにおいては、この溶解度の変化は典型的には、マトリックスポリマーにおける光酸不安定エステルもしくはアセタール基のような酸不安定基が活性化放射線への露光および熱処理における光酸促進脱保護反応を受ける場合に、もたらされる。本発明に有用な適切なフォトレジスト組成物は市販されている。
【００４５】
サブ（ｓｕｂ）−２００ｎｍ波長、例えば、１９３ｎｍでの像形成のために、マトリックスポリマーは典型的には、フェニル、ベンジルまたはこの放射線を非常に吸収する他の芳香族基を実質的に含まない（例えば、１５モル％未満）。芳香族基を実質的にまたは完全に含まない適するポリマーが欧州特許出願公開第９３０５４２Ａ１号、並びに米国特許第６，６９２，８８８号および第６，６８０，１５９号（全てシプレイカンパニー）に開示されている。好ましい酸不安定基には、例えば、マトリックスポリマーのエステルのカルボキシル酸素に共有結合している第三級非環式アルキル炭素（例えば、ｔ−ブチル）もしくは第三級脂環式炭素（例えば、メチルアダマンチル）を含むアセタール基またはエステル基が挙げられる。
【００４６】
適するマトリックスポリマーには、アルキルアクリラート単位、好ましくは、酸不安定（アルキル）アクリラート単位、例えば、アクリル酸ｔ−ブチル、メタクリル酸ｔ−ブチル、アクリル酸メチルアダマンチル、メタクリル酸メチルアダマンチル、アクリル酸エチルフェンキル、メタクリル酸エチルフェンキルなど、並びに他の非環式アルキルおよび脂環式（アルキル）アクリラートなどを含むポリマーがさらに挙げられる。このようなポリマーは、例えば、米国特許第６，０５７，０８３号、欧州特許出願公開第０１００８９１３Ａ１号および第００９３０５４２Ａ１号、並びに米国特許第６，１３６，５０１号に説明されている。
【００４７】
他の適するマトリックスポリマーには、例えば、非芳香族環式オレフィン（環内二重結合）、例えば、場合によって置換されたノルボルネンなどの重合単位を含むもの、例えば、米国特許第５，８４３，６２４号および第６，０４８，６６４号に開示されているポリマーが挙げられる。
【００４８】
さらに他の適するマトリックスポリマーには、重合された無水物単位、特に重合された無水マレイン酸および／または無水イタコン酸単位を含むポリマー、例えば、欧州特許出願公開第０１００８９１３Ａ１号および米国特許第６，０４８，６６２号に開示されているポリマーが挙げられる。
【００４９】
また、マトリックスポリマーとして適するのはヘテロ原子、特に酸素および／または硫黄を含む繰り返し単位（しかし、無水物以外、すなわち、この単位はケト環原子を含まない）を含む樹脂である。ヘテロ脂環式単位はポリマー骨格に縮合されることができ、かつノルボルネン基の重合によって提供されるような縮合炭素脂環式単位、および／または無水マレイン酸もしくは無水イタコン酸の重合により提供されるような無水物単位を含むことができる。このようなポリマーは国際出願第ＵＳ０１／１４９１４号および米国特許第６，３０６，５５４号に開示されている。他の適するヘテロ原子基含有マトリックスポリマーには、１種以上のヘテロ原子（例えば、酸素もしくは硫黄）含有基で置換された重合された炭素環式アリール単位、例えば、ヒドロキシナフチル基を含むポリマー、例えば、米国特許第７，２４４，５４２号に開示されるポリマーが挙げられる。
【００５０】
上記マトリックスポリマーの２種以上のブレンドがフォトレジスト組成物に適切に使用されうる。
【００５１】
フォトレジスト組成物に使用するのに適するマトリックスポリマーは市販されており、かつ当業者によって容易に製造されうる。マトリックスポリマーは、露光されたレジストの塗膜層を適切な現像剤溶液に現像可能にするのに充分な量で、レジスト組成物中に存在する。典型的には、マトリックスポリマーはレジスト組成物の全固形分を基準にして５０〜９５重量％の量で組成物中に存在する。マトリックスポリマーの重量平均分子量Ｍｗは典型的には１００，０００未満、例えば、５０００〜１００，０００、より典型的には５０００〜１５，０００である。
【００５２】
フォトレジスト組成物は、活性化放射線への露光の際に組成物の塗膜層中に潜像を生じさせるのに充分な量で使用される光酸発生剤（ＰＡＧ）のような光活性成分をさらに含む。例えば、光酸発生剤はフォトレジスト組成物の全固形分を基準にして約１〜２０重量％の量で好適に存在しうる。典型的には、より少ない量のＰＡＧは、化学増幅型でない材料と比べて化学増幅型レジストに適しているであろう。
【００５３】
好適なＰＡＧは化学増幅型フォトレジストの技術分野で知られており、例えば、上塗り組成物に関して上述したものが挙げられる。
【００５４】
フォトレジスト組成物に適する溶媒には、例えば、グリコールエーテル、例えば、２−メトキシエチルエーテル（ジグリム）、エチレングリコールモノメチルエーテル、およびプロピレングリコールモノメチルエーテル；プロピレングリコールモノメチルエーテルアセタート；乳酸エステル、例えば、乳酸メチルおよび乳酸エチル；プロピオン酸エステル、例えば、プロピオン酸メチル、プロピオン酸エチル、エチルエトキシプロピオナート、およびメチル−２−ヒドロキシイソブチラート；セロソルブエステル、例えば、メチルセロソルブアセタート；芳香族炭化水素、例えば、トルエンおよびキシレン；並びにケトン、例えば、アセトン、メチルエチルケトン、シクロヘキサノンおよび２−ヘプタノンが挙げられる。溶媒のブレンド、例えば、上述の溶媒の２種類、３種類もしくはそれより多い種類のブレンドも好適である。溶媒はフォトレジスト組成物の全重量を基準にして典型的には９０〜９９重量％、より典型的には９５〜９８重量％の量で組成物中に存在する。
【００５５】
フォトレジスト組成物は他の任意材料を含むこともできる。例えば、組成物は化学線およびコントラスト染料、抗ストリエーション剤、可塑剤、速度向上剤、増感剤などの１種以上を含むことができる。このような任意の添加剤は、使用される場合には、典型的には、フォトレジスト組成物の全固形分を基準にして０．１〜１０重量％のような少量で組成物中に存在する。
【００５６】
レジスト組成物の好ましい任意の添加剤は追加塩基である。適する塩基は、当該技術分野において知られている。この追加塩基は適切には比較的少量で、例えば、フォトレジスト組成物の全固形分を基準にして０．０１〜５重量％、好ましくは０．１〜２重量％で使用される。
【００５７】
フォトレジストは既知の手順に従って製造されうる。例えば、レジストは、例えば、以下の１種以上の適切な溶媒中にフォトレジストの成分を溶解させることによりコーティング組成物として製造されうる：グリコールエーテル、例えば、２−メトキシエチルエーテル（ジグリム）、エチレングリコールモノメチルエーテル、プロピレングリコールモノメチルエーテル；プロピレングリコールモノメチルエーテルアセタート；乳酸エステル、例えば、乳酸エチルもしくは乳酸メチル、乳酸エチルが好ましい；プロピオン酸エステル、特に、プロピオン酸メチル、プロピオン酸エチル、およびエチルエトキシプロピオナート；セロソルブエステル、例えば、メチルセロソルブアセタート；芳香族炭化水素、例えば、トルエンもしくはキシレン；またはケトン、例えば、メチルエチルケトン、シクロヘキサノンおよび２−ヘプタノン。フォトレジストの望まれる全固形分量は組成物中の具体的なポリマー、最終層厚さおよび露光波長のような要因に応じて変化するであろう。典型的にはフォトレジストの固形分量は、フォトレジスト組成物の全重量を基準にして１〜１０重量％、より典型的には２〜５重量％で変化する。
【００５８】
リソグラフィ処理
液体フォトレジスト組成物は、例えば、スピンコーティング、ディッピング、ローラーコーティングまたは他の従来のコーティング技術により基体に適用されることができ、スピンコーティングが典型的である。スピンコーティングの場合、コーティング溶液の固形分含有量は、使用される具体的なスピニング装置、溶液の粘度、スピナーの速度およびスピニングされる時間に基づいて、所望の膜厚を提供するように調節されうる。
【００５９】
本発明に従って使用されるフォトレジスト組成物は、フォトレジストでのコーティングを伴う方法で従来使用されている基体に対して好適に適用される。例えば、組成物は、シリコンウェハ上に、またはパターン形成される１以上の層で、例えば、金属、半導体および誘電体層の１以上で覆われたシリコンウェハ上に適用されうる。アルミニウム−酸化アルミニウム、ガリウムヒ素、セラミック、石英、銅、ガラス基体なども好適に使用されうる。フォトレジストは、反射防止層上にも好適に適用されうる。
【００６０】
本発明の上塗り組成物は、フォトレジスト組成物に関して上述したようなあらゆる好適な方法によってフォトレジスト組成物上に適用されることができ、スピンコーティングが典型的である。
【００６１】
表面上へのフォトレジストのコーティングの後で、それは、典型的にはフォトレジスト塗膜が粘着性でなくなるまで加熱することにより乾燥させられて、溶媒を除去することができ、または上述のように、フォトレジスト層は、上塗り層組成物が適用された後で乾燥させられることができ、フォトレジスト組成物層および上塗り組成物層の双方からの溶媒が実質的に単一の熱処理工程で除かれうる。
【００６２】
上塗り組成物層を有するフォトレジスト層は、次いで、フォトレジストの光活性成分を活性化するパターン形成された放射線に露光される。液浸リソグラフィーシステムにおいては、露光ツール（特に投影レンズ）と基体を覆うフォトレジストとの間の空間が、水、または１種以上の添加剤、例えば、高められた屈折率の流体を提供できる硫酸セシウムと混合された水のような液浸流体で占められている。典型的には、液浸流体（例えば、水）は気泡を避けるために、例えば、水を脱ガスしてナノバブルを回避するように処理されている。
【００６３】
露光工程中（液体が挿入されている液浸であるか、このような液体が挿入されていない非液浸であるかにかかわらず）、フォトレジスト組成物層は、露光エネルギーが、露光ツールおよびフォトレジスト組成物の成分に依存するが、典型的には約１〜１００ｍＪ／ｃｍ２の範囲であるパターン形成された活性化放射線に露光される。本明細書において、フォトレジスト組成物を、フォトレジストを活性化する放射線に露光するとの言及は、その放射線が、光活性成分の反応を生じさせる、例えば、光酸発生剤化合物から光酸を生じさせることによるなどして、フォトレジスト中に潜像を形成することができることを示す。
【００６４】
上述のように、フォトレジスト組成物は短い露光波長、特にサブ−３００ｎｍおよびサブ−２００ｎｍの露光波長（２４８ｎｍおよび１９３ｎｍが特に好ましい露光波長である）、並びにＥＵＶおよび１５７ｎｍによって光活性化されることができる。露光の後で、組成物の膜層は典型的には約７０℃〜約１６０℃の温度範囲でベークされる。
【００６５】
その後、膜は、典型的には、水酸化第四級アンモニウム溶液、例えば、水酸化テトラアルキルアンモニウム溶液；アミン溶液、典型的には０．２６Ｎ水酸化テトラメチルアンモニウム、例えば、エチルアミン、ｎ−プロピルアミン、ジエチルアミン、ジ−ｎ−プロピルアミン、トリエチルアミンもしくはメチルジエチルアミン；アルコールアミン、例えば、ジエタノールアミンもしくはトリエタノールアミン；および環式アミン、例えばピロールもしくはピリジンから選択される水性塩基現像剤を用いる処理によって現像される。一般に、現像は当該技術分野において認識されている手順に従う。
【００６６】
基体上のフォトレジスト塗膜の現像の後で、現像された基体は、レジストが除かれた領域上で、例えば、当該技術分野で知られた手順に従って、レジストが除かれた基体領域を化学エッチングまたはめっきすることにより、選択的に処理されうる。マイクロエレクトロニック基体の製造のために、例えば、二酸化ケイ素ウェハの製造のために、好適なエッチング剤には、ガスエッチング剤、例えば、プラズマ流れとして適用されるＣｌ２またはＣＦ４／ＣＨＦ３エッチング剤のような塩素−もしくはフッ素−ベースのエッチング剤のようなハロゲンプラズマエッチング剤が挙げられる。このような処理後、レジストは、知られている剥離手順を用いて処理された基体から除かれることができる。
次の非限定的な実施例は本発明の例示である。
【実施例】
【００６７】
以下のモノマーがマトリックスポリマー、表面活性ポリマーおよび追加ポリマー合成について、以下の実施例において使用された。モノマー比はポリマーの重量パーセンテージ（重量％）基準である。
【化１６】
2013127610.tif 000017
【００６８】
ポリマー合成
マトリックスポリマー合成
容器内で１１８．４４ｇのメチルイソブチルカルビノール（ＭＩＢＣ）、７８．９８ｇのモノマーＡおよび８．７８ｇのモノマーＢを一緒にし、そしてこの混合物を攪拌してこれら２種類のモノマーを溶解させることによりモノマーフィード溶液が製造された。適切な容器中で２．６３ｇのＶａｚｏ（商標）６７フリーラジカル開始剤（Ｅ．Ｉ．デュポンｄｅ  Ｎｏｍｏｕｒｓ  ａｎｄ  Ｃｏｍｐａｎｙ）および８５．０６ｇのＭＩＢＫを一緒にし、そしてこの混合物を攪拌してこの開始剤を溶解させることにより、開始剤フィード溶液が製造された。２０６．１３ｇのＭＩＢＣは反応容器に導入され、そしてこの容器は窒素ガスで３０分間にわたってパージされた。次いで、反応容器は攪拌しつつ９７℃に加熱された。反応容器へのモノマーフィード溶液および開始剤フィード溶液の導入は同時に開始された。モノマーフィード溶液は２時間の期間にわたって供給され、そして、開始剤フィード溶液は３時間の期間にわたって供給された。この反応容器は９７℃でさらに２時間、攪拌しつつ維持され、次いで、室温まで冷却された。それにより、モノマーＡ／Ｂの９０／１０（重量％）ランダムコポリマーが形成された。このコポリマーの重量平均分子量（Ｍｗ）は９，３５９ダルトンであった。
【００６９】
表面活性ポリマー合成
容器内で４１２５．０ｇのモノマーＤ、１８７５．０ｇのモノマーＥ、１５００．０ｇのモノマーＦおよび１０５２．９ｇのプロピレングリコールモノメチルエーテルアセタート（ＰＧＭＥＡ）を一緒にすることによりモノマーフィード溶液が製造された。この混合物は攪拌されてこれらモノマーを溶解させた。容器中で２６９．７ｇのＷａｋｏ（ワコー）Ｖ−６０１開始剤および２４２７．４ｇのＰＧＭＥＡを一緒にすることにより、開始剤フィード溶液が製造された。この混合物は攪拌されてこの開始剤を溶解させた。３７５０．０ｇのＰＧＭＥＡが反応容器に導入され、そしてこの容器は窒素ガスで３０分間にわたってパージされた。次いで、反応容器は攪拌しつつ９９℃に加熱された。反応容器へのモノマーフィード溶液および開始剤フィード溶液の導入は同時に開始され、２時間の期間にわたって続けられた。この反応容器は９９℃でさらに２時間維持された。次いで、反応混合物は室温まで冷却された。それにより、モノマーＤ／Ｅ／Ｆの５５／２５／２０（重量％）ターポリマーが形成された。このコポリマーの重量平均分子量（Ｍｗ）は１１，９０５ダルトンであった。
【００７０】
追加ポリマー合成
容器内で４９．２２ｇのモノマーＣおよび４９．２２ｇのＤＩ水が一緒にされた。この混合物は攪拌されてモノマーＣを溶解させ、モノマーＣ溶液を形成させた。容器中で９３５．１５ｇのモノマーＢ、９８．４４ｇのモノマーＣ溶液および８４２．９４ｇのＰＧＭＥを一緒にし、そしてこの混合物を攪拌してモノマーＢを溶解させることによりモノマーフィード溶液が製造された。容器中で１４．７７ｇのＶａｚｏ（商標）６７フリーラジカル開始剤および１３２．８９ｇのＰＧＭＥを一緒にし、そしてこの混合物を攪拌してこの開始剤を溶解させることにより、開始剤フィード溶液が製造された。９７５．８３ｇのＰＧＭＥが反応容器に導入され、そしてこの容器は窒素ガスで３０〜６０分間にわたってパージされた。この反応容器は攪拌しつつ９７℃に加熱された。この反応容器の温度が９７℃に安定化した後で、この反応容器へのモノマーフィード溶液および開始剤フィード溶液の導入は同時に開始され、１．５時間の期間にわたって行われた。この反応容器は９７℃でさらに４時間維持され、次いで、３５℃まで冷却された。真空がこの反応容器に適用されて、ＰＧＭＥ溶媒を除いた。反応混合物の〜４０％を真空で除去した後で、真空が除かれ、そして反応混合物が室温まで冷却させられた。この反応混合物は容器内の１８ＬのＤＩ水に、攪拌しつつ、２０〜３０分間にわたって添加され、ポリマーを沈殿させた。添加完了後１０分間にわたって攪拌が続けられた。得られたポリマースラリーはブフナー漏斗で濾別され、２ＬのＤＩ水で２回洗浄された。得られたポリマーケーキが取り出され、真空ドライヤーで２４〜４８時間にわたって４０℃で乾燥させられた。乾燥したポリマーは、次いで、ＭＩＢＣに溶かされた。それにより、モノマーＢ／Ｃの９５／５（重量％）ランダムコポリマーが形成された。このコポリマーの重量平均分子量（Ｍｗ）は２５，８００ダルトンであった。
【００７１】
上塗り組成物の製造
以下の材料が使用されて、実施例における上塗り組成物を製造した。
１）マトリックスポリマー溶液：４−メチル−２−ペンタノール中のモノマーＡ／Ｂの９０／１０（重量％）ランダムコポリマー；ポリマー濃度＝１４．５重量％、Ｍｗ＝８，５００〜１２，０００ダルトン。
２）表面活性ポリマー溶液：ＰＧＭＥＡ中のモノマーＤ／Ｅ／Ｆの５５／２５／２０（重量％）ターポリマー；ポリマー濃度＝５２．１２重量％、Ｍｗ＝８，５００〜１３，５００ダルトン。
３）追加ポリマー溶液：４−メチル−２−ペンタノール中のモノマーＢ／Ｃの９５／５（重量％）ランダムコポリマー；ポリマー濃度＝２４．４５重量％、Ｍｗ＝２１，０００〜２９，０００ダルトン。
４）ＰＡＧ溶液：４−メチル−２−ペンタノール中の１重量％の（４−（２−（ｔｅｒｔ−ブトキシ）−２−オキソエトキシ）フェニル）ジフェニルスルホニウムペルフルオロブチルスルホナート。
【００７２】
本発明の上塗り組成物はこれら成分を表１に示された量で混合することにより製造された。
【００７３】
【表１】
2013127610.tif 000018
ＭＰＳ＝マトリックスポリマー溶液；ＳＡＰＳ＝表面活性ポリマー溶液；ＡＰＳ＝追加ポリマー溶液；ＰＡＧＳ＝ＰＡＧ溶液；ＩＥ＝イソアミルエーテル；４Ｍ２Ｐ＝４−メチル−２−ペンタノール；ＤＰＧＭＥ＝ジプロピレングリコールメチルエーテル；ＧＶＬ＝ガンマ−バレロラクトン；ＧＢＬ＝ガンマ−ブチロラクトン。全ての値はグラム（ｇ）である。
【００７４】
接触角測定
上塗り組成物はＥＰＩＣ（商標）２０９６ポジティブフォトレジスト（ロームアンドハースエレクトロニックマテリアルズ）上に１１００Åの厚さでコーティングされ、次いで９０℃で６０秒間ベークされた。ＤＩ水に関する静的接触角（ＣＡ）、後退ＣＡ、前進ＣＡおよび転落角が各サンプルについて測定された。静的および動的接触角はＫＲＵＳＳ（クルス）ドロップシェイプ分析装置モデル１００を用いて測定された。動的接触角測定のために、ＤＩ水の液滴サイズは５０μｌ（マイクロリットル）であり、およびウェハステージ傾斜速度は１ユニット／秒であった。水滴が試験ウェハ表面に配置された後で、ウェハステージは直ちに傾斜を開始した。ウェハステージが傾斜している際に、液滴がその元の位置から滑り落ちるまで、液滴のビデオが２０フレーム／秒の速度で撮られた。次いで、ビデオの各フレームが分析され、液滴がちょうど滑り始めるときのフレーム上の液滴の像が、その対応する接線によって、動的接触角（後退および前進）を決定するために使用された。転落（ｓｌｉｄｉｎｇ）角は液滴がちょうど滑り始めたときのフレームに対応するウェハステージ傾斜角である。静的接触角測定においては、水滴は２．５μｌであり、かつ傾斜していない試験ウェハ表面上に配置される。接触角は液滴の両側の接線によって決定された。報告される静的接触角は液滴の左および右側からの接触角の平均であった。結果は表２に示される。
【００７５】
【表２】
2013127610.tif 000019
【００７６】
動的表面張力測定
共溶媒（ｃｏｓｏｌｖｅｎｔ）の動的表面張力がケムダインリサーチコーポレーション（Ｃｈｅｍ−Ｄｙｎｅ  Ｒｅｓｅａｒｃｈ  Ｃｏｒｐ．）からのサンサダイン（Ｓａｎｓａｄｙｎｅ）表面張力計を用いて測定された。この張力計は低表面張力標準としてエタノール（２００プルーフ）および高表面張力標準としてＤＩ水を使用して較正された。較正および測定は室温（２０〜２１℃）で行われた。較正標準および共溶媒をはじめとする全ての材料は測定の際に室温と平衡化した温度であった。共溶媒動的表面張力は、バブルエイジ（ｂｕｂｂｌｅ  ａｇｅ）（これは、表面張力測定の期間（ｔｉｍｅｆｒａｍｅ）の測定である）の関数として表された。結果は表３に示され、これは２００〜２５０ｍｓの期間におけるジプロピレングリコールメチルエーテル（ＤＰＧＭＥ）、ガンマ−ブチロラクトンおよびガンマ−バレロラクトン共溶媒についての平均表面張力値、並びに沸点を提示する。
【００７７】
【表３】
2013127610.tif 000020
【００７８】
液浸リソグラフィ
実施例１６〜２０
ＴＥＬ  ＣＬＥＡＮ  ＴＲＡＣＫ  ＬＩＴＨＩＵＳ（テルクリーントラックリシウス）ｉ＋コータ／デベロッパにおいて、３００ｍｍシリコンウェハがＡＲ（商標）２６Ｎ反射防止剤（ロームアンドハースエレクトロニックマテリアルズ）でスピンコートされ、第１の反射防止膜（ＢＡＲＣ）を形成した。このウェハは２０５℃で６０秒間にわたってベークされ、７６０Åの厚さの第１のＢＡＲＣ膜厚さを生じさせた。この第１のＢＡＲＣ上に、ＡＲ（商標）１３７反射防止剤（ロームアンドハースエレクトロニックマテリアルズ）をスピンコートすることによって第２のＢＡＲＣ層が形成され、次いで、２０５℃で６０秒間にわたってベークされて、２００Åの上部ＢＡＲＣ層を生じさせた。ＴＥＬ  ＣＬＥＡＮ  ＴＲＡＣＫ  ＬＩＴＨＩＵＳ  ｉ＋コータ／デベロッパにおいて、この二重ＢＡＲＣコートウェハ上にＥＰＩＣ（商標）２０９６ポジティブフォトレジスト（ロームアンドハースエレクトロニックマテリアルズ）がコーティングされ、１２０℃で６０秒間にわたってソフトベークされて、１１００Åのレジスト層厚さを提供した。ＴＥＬ  ＣＬＥＡＮ  ＴＲＡＣＫ  ＬＩＴＨＩＵＳ  ｉ＋コータ／デベロッパにおいて、このフォトレジストの上に実施例３、６および７の上塗り組成物がコーティングされ、そして９０℃で６０秒間にわたってソフトベークされて、３１０Åの厚さの上塗りを提供した。これらウェハは、ＡＳＭＬ  ＴＷＩＮＳＣＡＮ  ＸＴ：１９００ｉ液浸スキャナにおいて、ダイポール（ｄｉｐｏｌｅ；３５−Ｙ）照明、１．３５ＮＡ、０．９６アウターシグマ、０．７６インナーシグマ、Ｘ偏光および４２ｎｍ１：１ラインスペースパターンを用いて、マスクを通して露光された。露光されたウェハは、ＴＥＬ  ＣＬＥＡＮ  ＴＲＡＣＫ（商標）ＬＩＴＨＩＵＳ（商標）ｉ＋コータ／デベロッパにおいて、９０℃で６０秒間にわたって露光後ベークされ、次いでＴＭＡＨ現像剤（２．３８％）で現像されて、レジストパターンを形成した。
【外国語明細書】
2013127610000001.pdf
2013127610000002.pdf
2013127610000003.pdf